(57)【要約】【課題】従来の撥水膜の耐久性特性よりも、さらに耐久性の特性を向上させた光学部材及び光学部材の製造方法を提供する。【解決手段】基材上に反射防止膜を有する光学部材において、前記反射防止膜の最外層が蒸着法によって蒸着された二酸化ケイ素を主成分とする層であり、さらに該層の外側にフッ素を含有した撥水層を有し、かつ、以下の（１）及び（２）の特性を有する光学部材である。（１）撥水層を施したときの水に対する静止接触角（摩擦前静止接触角）が１０４度以上である。（２）セ−ム皮を２５℃の水に５分間漬浸した後、該セ−ム皮で５００グラム重の加重をかけて撥水層表面を１００００回擦ったときの静止接触角（摩擦後静止接触角）が、前記摩擦前静止接触角よりも０〜１０度小さい。【選択図】  なし【特許請求の範囲】
【請求項１】
基材上に反射防止膜を有する光学部材において、前記反射防止膜の最外層が蒸着法によって蒸着された二酸化ケイ素を主成分とする層であり、さらに該層の外側にフッ素を含有した撥水層を有し、かつ、以下の（１）及び（２）の特性を有する光学部材。
（１）撥水層を施したときの水に対する静止接触角（摩擦前静止接触角）が１０４度以上である。
（２）セ−ム皮を２５℃の水に５分間漬浸した後、該セ−ム皮で５００グラム重の加重をかけて撥水層表面を１００００回擦ったときの静止接触角（摩擦後静止接触角）が、前記摩擦前静止接触角よりも０〜１０度小さい。
【請求項２】
撥水層を施す前と施した後の光学部材の視感反射率及び視感透過率が実質的に同一である請求項１に記載の光学部材。
【請求項３】
前記撥水層が、フッ素置換アルキル基含有有機ケイ素化合物を原料として形成される請求項１または２に記載の光学部材。
【請求項４】
前記撥水層が、フッ素置換アルキル基含有有機ケイ素化合物及びケイ素非含有のパ−フルオロポリエ−テルを原料として形成される請求項３に記載の光学部材。
【請求項５】
前記フッ素置換アルキル基含有有機ケイ素化合物が、下記一般式（Ｉ）
【化１】
2004226942.tif 000006
（式中、Ｒｆは炭素数１〜１６の直鎖状のパーフルオロアルキル基、Ｘは水素または炭素数１〜５の低級アルキル基、Ｒ１は加水分解可能な基、ｍは１〜５０の整数、ｎは０〜２の整数、ｐは１〜１０の整数）
で表される請求項３または４に記載の光学部材。
【請求項６】
前記フッ素置換アルキル基含有有機ケイ素化合物が、下記単位式（ＩＩ）：
ＣｑＦ２ｑ＋１ＣＨ２ＣＨ２Ｓｉ（ＮＨ２）３       ・・・（ＩＩ）
（ただし、ｑは１以上の整数である）で表される請求項３または４に記載の光学部材。
【請求項７】
前記ケイ素非含有のパ−フルオロポリエ−テルが、下記一般式（ＩＩＩ）：
−（ＲＯ）−  ・・・・・・（ＩＩＩ）
（式中、Ｒは炭素数１〜３のパ−フルオロアルキレン基である）で表される単位からなる請求項４〜６のいずれか１項に記載の光学部材。
【請求項８】
前記ケイ素非含有のパ−フルオロポリエ−テルの重量平均分子量が１０００〜１００００である請求項７記載の光学部材。
【請求項９】
フッ素置換アルキル基含有有機ケイ素化合物含有溶液を減圧下、加熱して基材上に該物質を蒸着させ、基材上に薄膜を形成する工程を含む光学部材の製造方法において、該有機ケイ素化合物の加熱温度が、該有機ケイ素化合物の蒸発開始温度から該有機ケイ素化合物の分解温度までの範囲であって、かつ該有機ケイ素化合物の加熱開始から加熱蒸発の完結までの時間が９０秒以内である光学部材の製造方法。
【請求項１０】
前記フッ素置換アルキル基含有有機ケイ素化合物含有溶液にさらにケイ素非含有のパ−フルオロポリエ−テルを含むことを特徴とする請求項９に記載の光学部材の製造方法。
【請求項１１】
前記フッ素置換アルキル基含有有機ケイ素化合物が、下記一般式（Ｉ）
【化２】
2004226942.tif 000007
（式中、Ｒｆは炭素数１〜１６の直鎖状のパーフルオロアルキル基、Ｘは水素または炭素数１〜５の低級アルキル基、Ｒ１は加水分解可能な基、ｍは１〜５０の整数、ｎは０〜２の整数、ｐは１〜１０の整数）
で表される請求項９または１０に記載の光学部材の製造方法。
【請求項１２】
前記フッ素置換アルキル基含有有機ケイ素化合物が、下記単位式（ＩＩ）：
ＣｑＦ２ｑ＋１ＣＨ２ＣＨ２Ｓｉ（ＮＨ２）３
（ただし、ｑは１以上の整数である）で表される請求項９または１０に記載の光学部材の製造方法。
【請求項１３】
前記ケイ素非含有のパ−フルオロポリエ−テルが、一般式（ＩＩＩ）：
−（ＲＯ）−  ・・・・・・（ＩＩＩ）
（式中、Ｒは炭素数１〜３のパ−フルオロアルキレン基である）で表される単位からなる請求項１０〜１２のいずれか１項記載の光学部材の製造方法。
【請求項１４】
前記ケイ素非含有のパ−フルオロポリエ−テルの平均分子量が１０００〜１００００である請求項１３に記載の光学部材の製造方法。
【請求項１５】
前記フッ素置換アルキル基含有有機ケイ素化合物含有溶液を電子銃で加熱することを特徴とする請求項９〜１４のいずれか１項に記載の光学部材の製造方法。
【請求項１６】
請求項９〜１５のいずれか１項に記載の製造方法により得られる光学部材。
【請求項１７】
溶媒で希釈したフッ素置換アルキル基含有有機ケイ素化合物含有溶液を減圧下、加熱して基材上に該化合物を蒸着させ、基材上に薄膜を形成する薄膜の製造方法において、該有機ケイ素化合物の温度が、該有機ケイ素化合物の蒸発開始温度から該有機ケイ素化合物の分解温度までの温度範囲であり、該有機ケイ素化合物の蒸発開始後、蒸着完了まで、該有機ケイ素化合物の温度が分解温度を超えることがなく、かつ、該有機ケイ素化合物の加熱開始から９０秒以内に該有機ケイ素化合物の加熱蒸発を完結させることを特徴とする薄膜の製造方法。
【請求項１８】
前記有機ケイ素化合物含有溶液を電子ビ−ムで照射して加熱することを特徴とする請求項１７記載の薄膜の製造方法。
【発明の詳細な説明】
【０００１】
【発明の属する技術分野】
本発明は、耐久性に優れた撥水性薄膜を有する光学部材及び光学部材の製造方法に関する。
【０００２】
【従来の技術】
レンズ等の光学部材上に施された反射防止膜は、一般にＺｒＯ２，ＳｉＯ２などの無機酸化物により形成されている。そのため、汗、指紋などによる汚れが付着しやすく、かつこれらの汚れを除去することが困難であった。こうした問題を解決するために、反射防止膜上に撥水膜を施すことはよく知られている。
かかる撥水膜において、近年、撥水性が時間とともに、できるだけ低下しない性能が求められている。その性能を得る方法として、真空下、有機ケイ素化合物を加熱蒸着させて反射防止膜上に撥水膜を形成する方法が提案されている（例えば特許文献１参照）。
しかしながら、特許文献１に開示される方法は、段落番号［００３１］に記載された耐久性の促進処理を行う前と行った後の水に対する静止接触角の差が１０度〜１３度であり、更なる性能の向上が望まれていた。
【特許文献１】
特開平５−２１５９０５号公報
【０００３】
【発明が解決しようとする課題】
本発明の目的は、従来の撥水膜の耐久性特性よりも、さらに耐久性の特性を向上させた光学部材及び光学部材の製造方法を提供することを目的とするものである。
【０００４】
【課題を解決するための手段】
本発明者らは、前記の課題を解決すべく鋭意努力した結果、以下の手段によりその目的を達成することを見出し、本発明を完成するに至った。
すなわち、基材上に反射防止膜を有する光学部材において、前記反射防止膜の最外層が蒸着法によって蒸着された二酸化ケイ素を主成分とする層であり、さらに該層の外側にフッ素を含有した撥水層を有し、かつ、（１）撥水層を施したときの水に対する静止接触角（摩擦前静止接触角）が１０４度以上であり、（２）セ−ム皮を２５℃の水に５分間漬浸した後、該セ−ム皮で５００グラム重の加重をかけて撥水層表面を１００００回擦ったときの静止接触角（摩擦後静止接触角）が、前記摩擦前静止接触角よりも０〜１０度小さいという特性を有する光学部材、及び、必要に応じて溶媒で希釈したフッ素置換アルキル基含有有機ケイ素化合物を減圧下、加熱して基材上に該物質を蒸着させ、基材上に薄膜を形成する工程を含む光学部材の製造方法において、該有機ケイ素化合物の加熱温度が、該有機ケイ素化合物の蒸発開始温度から該有機ケイ素化合物の分解温度までの範囲であって、かつ該有機ケイ素化合物の加熱開始から加熱蒸発の完結までの時間（加熱開始から該有機ケイ素化合物の蒸発開始温度に達するまでの時間を含む）が９０秒以内であることを特徴とする光学部材の製造方法、がその目的を達成することを見出し、本発明を完成するに至った。
【０００５】
【発明の実施の形態】
以下、本発明について詳述する。
本発明に係る光学部材は、基材上に反射防止膜を有する光学部材であって、前記反射防止膜の最外層が蒸着法によって蒸着された二酸化ケイ素を主成分とする層であり、さらに該層の外側にフッ素を含有した撥水層を有することを特徴とする。ここで主成分とは該層中の二酸化ケイ素の含有量が５０質量％以上であることをいい、さらには７０質量％以上であることが好ましい。
フッ素を含有した撥水層は、加熱蒸着可能な撥水組成物から得られたものが用いられる。その撥水組成物の例としては、特開昭６１−１３０９０２号公報、特開昭５８−１７２２４６号公報、特開昭５８−１２２９７９号公報、特開昭５８−１７２２４２、特開昭６０−４０２５４号公報、特開昭５０−６６１５号公報、特開昭６０−２２１４７０号公報、特開昭６２−１４８９０２号公報、特開平９−１５７５８２号公報、特開平９−２０２６４８号公報、特開平９−２６３７２８号公報に開示されるものが挙げられる。
好ましい組成物としては、フッ素置換アルキル基含有有機ケイ素化合物が挙げられ、これを原料として前記撥水層が形成されることが好ましい。フッ素置換アルキル基含有有機ケイ素化合物の中でも、特に以下の一般式（Ｉ）で表せる化合物が好ましく用いられる。
【化３】
2004226942.tif 000002
（式中、Ｒｆは炭素数１〜１６の直鎖状のパーフルオロアルキル基、Ｘは水素または炭素数１〜５の低級アルキル基、Ｒ１は加水分解可能な基、ｍは１〜５０の整数、ｎは０〜２の整数、ｐは１〜１０の整数）
上記Ｒ１で示される加水分解可能な基としてはアミノ基、アルコキシ基、塩素原子等が挙げられ、アルコキシ基の場合は、そのアルキル部分が炭素数１または２のものが好ましい。
また、上記フッ素置換アルキル基含有有機ケイ素化合物の分子量は、良好な薄膜を得るとの観点から３５００〜６５００であることが好ましい。
【０００６】
また前記フッ素置換アルキル基含有有機ケイ素化合物としては、下記単位式（ＩＩ）：
ＣｑＦ２ｑ＋１ＣＨ２ＣＨ２Ｓｉ（ＮＨ２）３ ・・・（ＩＩ）
（ただし、ｑは１以上の整数である）で表される化合物も好適に用いられる。ここでｑは６〜１０の範囲であることが好ましい。またかかる化合物は、特に良好な物性を得るとの観点から、その分子量が３００〜７００であるものが特に好ましい。
具体的には、ｎ−ＣＦ３ＣＨ２ＣＨ２Ｓｉ（ＮＨ２）３；ｎ−トリフロロ（１，１，２，２−テトラヒドロ）プロピルシラザン、ｎ−Ｃ３Ｆ７ＣＨ２ＣＨ２Ｓｉ（ＮＨ２）３；ｎ−ヘプタフロロ（１，１，２，２−テトラヒドロ）ペンチルシラザン、ｎ−Ｃ４Ｆ９ＣＨ２ＣＨ２Ｓｉ（ＮＨ２）３；ｎ−ノナフロロ（１，１，２，２−テトラヒドロ）ヘキシルシラザン、ｎ−Ｃ６Ｆ１３ＣＨ２ＣＨ２Ｓｉ（ＮＨ２）３；ｎ−トリデオフロロ（１，１，２，２−テトラヒドロ）オクチルシラザン、ｎ−Ｃ８Ｆ１７ＣＨ２ＣＨ２Ｓｉ（ＮＨ２）３；ｎ−ヘプタデカフロロ（１，１，２，２−テトラヒドロ）デシルシラザン等を例示することができる。
尚、市販されている撥水処理剤として好ましいものとしては、ＫＰ−８０１（商品名、信越化学工業（株）製）、Ｘ−７１−１３０（商品名、信越化学工業（株）製）、オプツ−ルＤＳＸ（商品名、ダイキン工業（株）製）などが挙げられる。
【０００７】
本発明の光学部材は、撥水層を施したときの水に対する静止接触角（摩擦前静止接触角）が１０４度以上であることを必須とし、十分な撥水性を得るためにはさらに１０４度〜１２０度の範囲であることが好ましい。
また、セ−ム皮を２５℃の水に５分間漬浸した後、該セ−ム皮で５００グラム重の加重をかけて撥水層表面を前後に１００００回擦ったときの静止接触角（摩擦後静止接触角）が、前記摩擦前静止接触角よりも０〜１０度小さいという性能を有することを必須とする。この範囲であると耐久性を確保できるためであるが、さらに十分な耐久性を確保するとの観点から、この静止接触角の減少の程度は、０〜８度であることが好ましく、さらには０〜６度、１〜４度、最も好ましくは２〜３度である。尚、セーム皮を用いた耐久性試験は図１に示す装置を用いて行うことができる。
また、本発明の光学部材において、撥水層を施す前と施した後の視感反射率及び視感透過率が実質的に同一であることが好ましい。ここで実質的に同一とはその差が±１％以内、さらに好ましくは±０．１％以内であることをいう。実質的に同一であれば、撥水層が光学部材の反射防止性能を低下させないからである。
【０００８】
前記フッ素を含有した撥水層を形成する薄膜の膜厚は、基本的にフッ素置換アルキル基含有有機ケイ素化合物の蒸発量に依存して変化する。従って、該薄膜の膜厚をオングストロ−ムオ−ダ−で制御する際には、フッ素置換アルキル基含有有機ケイ素化合物を、溶媒で希釈した溶液を用いることが好ましい。かかる溶媒としては、ｍ−キシレンヘキサフロライド、パーフルオロヘキサン、ハイドロフロロエーテルなどのフッ素系溶媒およびオクタフロロブチルエーテル、メチルノナフロロブチルエーテル、メチルデカフロロブチルエーテルなどのハイドロフロロエーテル等が挙げられる。
また、溶液中のフッ素置換アルキル基含有有機ケイ素化合物の濃度は、所望の目的を果たせれば特に制限はなく、フッ素置換アルキル基含有有機ケイ素化合物の種類及び所望する薄膜の膜厚などを考慮して、当業者が通常の知識をもって適宜決めることができる。
本発明において、表面の滑り性を向上させるために、上記フッ素置換アルキル基含有有機ケイ素化合物に、ケイ素非含有のパ−フルオロポリエ−テルを混合することが好ましい。このケイ素非含有のパ−フルオロポリエ−テルとしては、種々の構造のものを用いることができるが、本発明においては、下記の一般式（ＩＩＩ）
−（ＲＯ）−      ・・・（ＩＩＩ）
（式中、Ｒは炭素数１〜３のパーフルオロアルキレン基である）
で表される単位からなるものが好ましく用いられ、重量平均分子量が１０００〜１００００、特に２０００〜１００００のものが好ましい。Ｒは具体的には、ＣＦ２，ＣＦ２ＣＦ２，ＣＦ２ＣＦ２ＣＦ２，ＣＦ（ＣＦ３）ＣＦ２等の基が挙げられる。これらのパ−フルオロポリエ−テル（以下「ＰＦＰＥ」ということがある）は常温で液状であり、いわゆるフッ素オイルと称されるものである。
本発明に使用可能なＰＦＰＥとしては、例えばダイキン工業（株）製の商品名デムナムシリーズ（Ｓ−２０（平均分子量２７００）、Ｓ−６５（平均分子量４５００）、Ｓ−１００（平均分子量５６００）、Ｓ−２００（平均分子量８４００））、ＮＯＫクリューバー社製の商品名バリエルタシリーズ、旭硝子（株）製の商品名フォンブリンシリーズ、デュポン社製の商品名ＫＲＹＴＯＸシリーズ、ダウコ−ニング社製の商品名モリコ−トＨＦ−３０オイルなどが挙げられる。
本発明では上記フッ素置換アルキル基含有有機ケイ素化合物とケイ素非含有のパ−フルオロポリエ−テルとの２成分を混合し、これを主成分とする原料を用いて撥水層を設けることが好ましいが、その混合割合は混合溶液中の重量換算として、フッ素置換アルキル基含有有機ケイ素化合物１に対して、ケイ素非含有のパ−フルオロポリエ−テルが０．０１〜１００の範囲内であることが好ましい。
【０００９】
上記フッ素置換アルキル基含有有機ケイ素化合物溶液および必要に応じて溶媒やケイ素非含有のパ−フルオロポリエ−テルを混合した溶液はそのまま容器に入れて加熱しても良いが、均一した蒸着膜を多く得られるとの観点から、多孔性材料に含浸させることがより好ましく、多孔性材料としては、銅やステンレスなどの熱伝導性の高い金属粉末を焼結した焼結フィルターを用いることが好ましい。
又、多孔性材料は、適度な蒸着速度を得るという観点からそのメッシュを４０〜２００ミクロン、好ましくは、８０〜１２０ミクロンとすることが適当である。
【００１０】
本発明において、フッ素置換アルキル基含有有機ケイ素化合物は、加熱蒸着によって反射防止膜を有する基材上に蒸着されるが、かかる場合に減圧下、原料を加熱して蒸着することが好ましい。その場合の真空蒸着装置内の真空度としては、特に限定はないが、均質の撥水膜を得るとの観点から、好ましくは、１．３３×１０−１Ｐａ〜１．３３×１０−６Ｐａ（１０−３〜１０−８Ｔｏｒｒ）、特に好ましくは、６．６６×１０−１Ｐａ〜８．００×１０−４Ｐａ（５．０×１０−３〜６．０×１０−６Ｔｏｒｒ）である。
フッ素置換アルキル基含有有機ケイ素化合物を加熱する際の具体的温度は、有機ケイ素化合物の種類、蒸着する真空条件により異なるが、所望の真空度における該有機ケイ素化合物の蒸着開始温度以上から該有機ケイ素化合物の分解温度を超えない範囲で行うことが好ましい。ここで蒸着開始温度とは該有機ケイ素化合物を含む溶液の蒸気圧が真空度と等しくなったときの温度をいい、また有機ケイ素化合物の分解温度とは１分間の間に該化合物の５０％が分解する温度（窒素雰囲気下、該化合物と反応性のある物質が存在しない条件で）をいう。
【００１１】
蒸着速度は、上記温度範囲に保つことを条件に、前記有機ケイ素化合物加熱開始から蒸着を完結させるまでの時間を９０秒以内とすることが好ましく、さらには５０秒以内、４０秒以内、３０秒以内、２０秒以内、１０秒以内と短くするほど好ましく、特には５秒以内とすることが好ましい。該加熱時間の下限については特に制限はないが５秒程度である。上記加熱温度範囲で、且つ短時間で蒸着を完結させること、即ち、前記有機ケイ素化合物に短時間で高エネルギ−を与えることにより、耐久性に優れた撥水膜を有する光学部材を提供することができる。また、蒸着開始温度が多少異なる２成分の撥水剤を用いても、蒸発開始温度の高い原料の蒸発開始温度から分解温度の低い原料の分解温度の範囲で蒸着温度を選択することにより、ほぼ同時に蒸着でき、均一な膜を得ることができる。
【００１２】
前記蒸着速度を達成する方法としては、前記有機ケイ素化合物に電子ビ−ムを照射する方法が好ましく挙げられる。電子ビ−ムを発生する方法は、従来、蒸着装置で用いられている電子銃を用いることができる。電子銃を用いれば、前記有機ケイ素化合物全体に、均一のエネルギ−を照射することができ均一な撥水膜を施しやすくなる。
電子銃のパワーについては、使用物質、蒸着装置、真空度、照射面積によって異なるが、好ましい条件は、加速電圧が６ｋＶ前後で、印加電流５〜８０ｍＡ程度である。
かかる方法で光学部材を製造すると、撥水層を施したときの水に対する静止接触角（摩擦前静止接触角）が１０４度以上で、セ−ム皮を２５℃の水で５分間漬浸した後、このセ−ム皮で５００グラム重の加重をかけて撥水層表面を１００００回擦ったときの静止接触角（摩擦後静止接触角）が、前記摩擦前静止接触角よりも０〜１０度程度、好ましくは０〜５度程度小さくなるという特性が得られ、従来の製法に比べ、耐久性に優れた撥水膜を有する光学部材を提供することができる。
さらに、本方法では撥水膜の膜厚を制御することができ、撥水層を施す前と施した後の光学部材の視感反射率及び視感透過率を実質的に同一にすることができる。ここで視感反射率とはＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）によって２０００年に発行された国際規格８９８０−４に準拠して測定したものをいい、視感透過率とはＩＳＯによって１９９９年に発行された国際規格８９８０−３に準拠して測定したものをいう。
尚、セ−ム皮は、米国連邦規格（Ｆｅｄｅｒａｌ  Ｓｐｅｃｉｆｉｃａｔｉｏｎｓ  ａｎｄ  Ｓｔａｎｄａｒｄｓ）ＫＫ−Ｃ−３００（米国政府印刷局発行Ｎｏ．  １９６３‐６５３３５５／３４０，  １９６９  ０−３９５−５２３  （４０７７）  およびＮｏ．  １９７２  ０−４８２−１９５  （３３６３））で規定されているグレ−ドＡまたはＢが用いられる。
また、本発明において光学部材とは、眼鏡レンズのみならず、カメラレンズ、ワードプロセッテーのディスプレー等に付設する光学フィルター、自動車の窓ガラス等に用いられる広義の光学部材を意味する。
【００１３】
本発明に用いる光学基板としては、メチルメタクリレート単独重合体、メチルメタクリレートと１種以上の他のモノマーとをモノマー成分とする共重合体、ジエチレングリコールビスアリルカーボネート単独重合体、ジエチレングリコールビスアリルカーボネートと１種以上の他のモノマーとをモノマー成分とする共重合体、イオウ含有共重合体、ハロゲン含有共重合体、ポリカーボネート、ポリスチレン、ポリ塩化ビニル、不飽和ポリエステル、ポリエチレンテレフタレート、ポリウレタンなどのプラスチック製光学基板、あるいは無機ガラス製光学基板などが挙げられる。尚、上記基板は基板上にハードコード層を有するものであってもよい。ハードコード層としては、有機ケイ素化合物、アクリル化合物等を含んだ硬化膜を例示できる。
【００１４】
また、反射防止膜（蒸着膜）とは、例えばレンズ等の光学基板表面の反射を減少させるために設けられた  ＺｒＯ２、ＳｉＯ２、ＴｉＯ２、Ｔａ２Ｏ５、Ｙ２Ｏ３、ＭｇＦ２、Ａｌ２Ｏ３などから形成される単層または多層膜（但し、最外層にＳｉＯ２膜を有する）またＣｒＯ２などの着色膜（但し、最外層にＳｉＯ２膜を有する）を言う。本発明においては、反射防止膜の最外層に二酸化ケイ素を主成分とする層が用いられることを必須とする。ここで二酸化ケイ素を主成分とするとは、実質的に二酸化ケイ素からなる層、あるいは二酸化ケイ素、酸化アルミニウム及び有機化合物からなるハイブリッド層をいう。
【００１５】
【実施例】
以下、本発明を実施例により具体的に説明するが、本発明はこれらの実施例に限定されるものではない。
１．反射防止膜付プラスチックレンズの作成
プラスチックレンズとして、ジエチレングリコ−ルビスアリルカ−ボネ−ト重合体系レンズ（ＨＯＹＡ（株）製Ｈｉ−Ｌｕｘ（商品名）、屈折率１．４９９、度数０．００）を用い、かかるプラスチックレンズ基材上に、特開昭６３−１０６４０号公報に開示されている硬化膜を施した。具体的には、ＳｉＯ２濃度４０％のコロイダルシリカ（スノーテックス−４０、水分散シリカ、日産化学（株）製）２４０質量部に、０．５Ｎ塩酸２．０質量部、酢酸２０質量部を加えた溶液を、３５℃にして攪拌しながら、γ−グリシドキシプロピルトリメトキシシラン（３官能有機ケイ素化合物）９５質量部を滴下し、室温にて８時間攪拌し、室温にて１６時間放置した。この加水分解溶液に、メチルセロソルブ８０質量部、イソプロピルアルコール１２０質量部、ブチルアルコール４０質量部、アルミニウムアセチルアセトン１６質量部、シリコーン系界面活性剤（ＮＵＣシルウェットＹ−７００６（商品名）、日本ウニカ（株）製）０．２質量部、紫外線吸収剤（チヌビンＰ（商品名）、チバガイギー製）０．１質量部を加えて、８時間攪拌後、室温にて２４時間熟成させコーティング組成物を得た。該組成物を、引き上げ速度１５ｃｍ／ｍｉｎで浸漬法により塗布、室温にて１５分放置後、１２０℃で２時間加熱硬化して硬化膜を施した。
次に、前記硬化膜上に真空蒸着法（真空度２．６７×１０‐３Ｐａ（２×１０−５Ｔｏｒｒ）  ）により、二酸化ケイ素からなる下地層〔屈折率１．４６、膜厚０．５λ（λは５５０ｎｍである）〕を形成し、該下地層の上に、プラスチックレンズに酸素イオンビームを照射するイオンビームアシスト法で得られる二酸化チタンからなる層（膜厚０．０６λ）、真空蒸着法で得られる二酸化ケイ素からなる層（膜厚０．１２λ）、さらにイオンビームアシスト法で得られる二酸化チタンからなる層（膜厚０．０６λ）よりなる３層等価膜である第１層〔屈折率１．７０、膜厚０．２４λ〕を形成した。この第１層の上に、イオンビームアシスト法により二酸化チタンからなる第２層（屈折率２．４０、膜厚０．５λ）を形成し、該第２層の上に、真空蒸着法（真空度２．６７×１０‐３Ｐａ（２×１０−５Ｔｏｒｒ）  ）により二酸化ケイ素からなる第３層〔屈折率１．４６、膜厚０．２５λ〕を形成して、反射防止膜付きプラスチックレンズを得た。このレンズの視感反射率は０．４％であった。
【００１６】
２．使用撥水剤
（１）撥水処理剤１
フッ素置換アルキル基含有有機ケイ素化合物であるオプツ−ルＤＳＸ（商品名、ダイキン工業（株）製）を撥水処理剤１とした。
（２）撥水処理剤２
単位式Ｃ３Ｆ７−（ＯＣＦ２ＣＦ２ＣＦ２）２４−Ｏ（ＣＦ２）２−［ＣＨ２ＣＨ（Ｓｉ−（ＯＣＨ３）３）］１−１０で表されるフッ素含有有機ケイ素化合物（平均分子量約５０００）をパーフルオロヘキサンで３重量％に希釈した溶液を撥水処理剤２とした。
（３）撥水処理剤３
単位式Ｃ３Ｆ７−（ＯＣＦ２ＣＦ２ＣＦ２）６−Ｏ（ＣＦ２）２−［ＣＨ２ＣＨ（Ｓｉ−（ＯＣＨ３）３）］１−１０で表されるフッ素含有有機ケイ素化合物（平均分子量約２０００）をパーフルオロヘキサンで３重量％に希釈した溶液を撥水処理剤３とした。
（４）撥水処理剤４
単位式Ｃ８Ｆ１７ＣＨ２ＣＨ２Ｓｉ（ＮＨ２）３で表されるフッ素含有有機ケイ素化合物をｍ−キシレンヘキサクロライドで３重量％に希釈した溶液（商品名：ＫＰ−８０１，信越化学工業（株）製）を撥水処理剤４とした。
（５）撥水処理剤５
フッ素置換アルキル基含有有機ケイ素化合物であるオプツ−ルＤＳＸ（商品名、ダイキン工業（株）製）とケイ素非含有のパ−フルオロポリエ−テル（商品名：デムナムシリ−ズＳ−１００、ダイキン工業（株）製、平均分子量５６００）の混合物を撥水処理剤５とした。
（６）撥水処理剤６
フッ素置換アルキル基含有有機ケイ素化合物であるＸ−７１−１３０（商品名、信越化学（株）製）を撥水処理剤６とした。
（７）撥水処理剤７
フッ素置換アルキル基含有有機ケイ素化合物であるＸ−７１−１３０（商品名、信越化学（株）製）と、ケイ素非含有のパ−フルオロポリエ−テル（商品名：デムナムシリ−ズＳ−２０、平均分子量２７００，ダイキン工業（株）製）の混合物を撥水処理剤７とした。
【００１７】
３．物性評価
本実施例及び比較例で得られたプラスチックレンズは以下に示す評価方法により諸物性を評価した。
（１）水に対する静止接触角
接触角計（協和界面科学（株）製品、ＣＡ−Ｄ型）を使用し、２５℃において直径２ｍｍの水滴を針先に作り、これをレンズの凸面の最上部に触れさせて、液滴を作った。この時に生ずる液滴と面との角度を測定し静止接触角とした。静止接触角θは水滴の半径（水滴がレンズ表面に接触している部分の半径）をｒとし、水滴の高さをｈとしたときに、以下の式で求められる。
θ＝２×ｔａｎ‐１（ｈ／ｒ）
なお、静止接触角の測定は水の蒸発による測定誤差を最小限にするために水滴をレンズに触れさせた後１０秒以内に行った。
（２）外観
目視にて干渉色の色ムラ及び干渉色変化があるかどうかを調べ、眼鏡レンズとして使用できる外観かどうか評価した。
（３）耐久性
セーム皮を２５℃の水に５分間浸漬し、その後空気中に取出した。空気中で（２５℃、相対湿度５０〜６０％）、１分間放置した後、該セーム皮で５００ｇの荷重をかけて撥水膜を有するプラスチックレンズ表面を５０００回及び１００００回前後に擦り（２５℃、相対湿度５０〜６０％）、その後（１）  に記載した方法でそれぞれの水に対する静止接触角を測定した。５０００回および１００００回擦るための時間は、それぞれ６５分、１３０分をかけた。なお、セ−ム皮は、米国連邦規格（Ｆｅｄｅｒａｌ  Ｓｐｅｃｉｆｉｃａｔｉｏｎｓ  ａｎｄ  Ｓｔａｎｄａｒｄｓ）ＫＫ−Ｃ−３００Ｃのグレ−ドＢを用いた。またセーム皮は久保田鹿皮（株）製のものを用い、耐久性試験は図１に示す装置を用いて行った。
（４）視感反射率（片面）
日立製作所製Ｕ−３４１０型自記分光高度型を用い、視感反射率を測定した。
【００１８】
実施例１
撥水処理剤１を０．１５ｍｌしみ込ませたステンレス製焼結フィルタ−（細孔径８０〜１００μｍ、直径１８ｍｍφ、厚さ３ｍｍ）を真空蒸着装置内にセットし、以下の条件で電子銃を用いて該焼結フィルタ−全体を加熱して、上記反射防止膜付プラスチックレンズに撥水膜を形成した。
▲１▼真空度：３．１×１０−４  〜  ８．０×１０−４Ｐａ（２．３×１０−６  〜  ６．０×１０−６Ｔｏｒｒ）
▲２▼電子銃の条件
加速電圧：６ｋＶ、印加電流：４０ｍＡ、照射面積：３．５×３．５ｃｍ２、蒸着時間：５秒
【００１９】
実施例２〜１０
表１に示す条件で、実施例１と同様に撥水膜を形成した。実施例２〜４は、実施例１に対して撥水剤をそれぞれ代え、実施例５〜１０は、実施例１と同様の撥水剤を用い、蒸着時間を変えて実験を行った。評価結果を表２に示す。
実施例１１〜１３
表１に示す条件で、フッ素置換アルキル基含有有機ケイ素化合物またはフッ素置換アルキル基含有有機ケイ素化合物及びケイ素非含有のパ−フルオロポリエ−テルの混合液を原料として撥水膜を形成し、評価を行った。使用液量を表１に、評価結果を表２に示す。
また、表３には、実施例１０〜１３で得られたレンズを、新東科学（株）製の連続加重式表面性測定機ＴＹＰＥ：２２Ｈを使用して動摩擦係数を各々３回測定した結果を示す。
【００２０】
比較例１
撥水処理剤をしみ込ませたステンレス製焼結フィルターの加熱方法としてハロゲンヒ−タを用い、蒸着時間を３６０秒としたこと以外は実施例１と同様に撥水膜を形成した。結果を表２に示す。
【００２１】
比較例２
表１に示す撥水処理剤及び撥水剤液量とし、蒸着時間を３００秒とした以外は比較例１と同様の方法で撥水膜を形成した。結果を表２に示す。これら比較例の実験結果から、表２に示すように撥水性の耐久性が、実施例で示した撥水膜の耐久性に比べ劣ることが判る。
【００２２】
【表１】
2004226942.tif 000003
注：蒸着時間は、加熱開始時間から蒸着完了時間を意味する。
真空度：３．１×１０−４  〜  ８．０×１０−４  Ｐａ  （２．３×１０−６  〜  ６．０×１０−６Ｔｏｒｒ）
加速電圧：６ｋＶ
【００２３】
【表２】
2004226942.tif 000004
【表３】
2004226942.tif 000005
【００２４】
【発明の効果】
以上詳細に説明したように、本発明の光学部材は、耐久性特性が高く、また本発明の製造方法によれば、耐久特性の高い光学部材を製造することができる。
【図面の簡単な説明】
【図１】本発明における耐久性試験を行う装置を示す概略図である。
【符号の説明】
１：レンズ
２：セーム皮
３：六面体板
【図１】
2004226942.tif 000008